РЕЗИНОВАЯ СМЕСЬ, СПОСОБ ЕЕ ПОЛУЧЕНИЯ И ПОКРЫШКА

1+4
1+4
1. Резиновая смесь, включающая каучуковый компонент, содержащий полибутадиен и несмешиваемый с полибутадиеном диеновый или олефиновый каучук, а также наполнитель, где вязкость по Муни (ML/100°C) полибутадиена, обозначаемая как ML(I), и вязкость по Муни (ML/100°C) несмешиваемого с полибутадиеном диенового или олефинового каучука, обозначаемая как ML(II), удовлетворяют соотношению ML(I)≥ML(II).
2. Резиновая смесь по п.1, в которой в качестве полибутадиена используется такой полибутадиен, который был обработан для увеличения молекулярной массы путем проведения реакции сочетания.
3. Резиновая смесь по п.1 или 2, в которой несмешиваемым с полибутадиеном диеновым каучуком являются натуральный каучук или полиизопреновый каучук.
4. Резиновая смесь по п.1 или 2, в которой соотношение (A/B) между массовым содержанием А полибутадиена и массовым содержанием B несмешиваемого с нолибутадиеном диенового или олефинового каучука находится в диапазоне от 40/60 до 60/40.
5. Резиновая смесь по п.1 или 2, в которой полибутадиеном является модифицированный полибутадиен.
6. Резиновая смесь по п.1 или 2, в которой количество наполнителя находится в диапазоне от 30 массовых частей до 70 массовых частей в расчете на 100 массовых частей каучукового компонента.
7. Резиновая смесь по п.1 или 2, в которой по крайней мере одним из наполнителей является наполнитель, выбранный из технического углерода и неорганического наполнителя.
8. Резиновая смесь по п.5, в которой модифицированный полибутадиен модифицирован функциональной группой, обладающей сродством к по меньшей мере одному из технического углерода и неорганического наполнителя.
9. Резиновая смесь по п.1 или 2, в которой содержание 1,2-винильных связей в полибутадиене составляет самое больше 20%.
10. Покрышка, использующая резиновую смесь по любому из пп.1-9.
11. Способ получения резиновой смеси по любому из пп.1-9, включающий стадию замешивания каучукового компонента, содержащего полибутадиен и несмешиваемый с полибутадиеном диеновый или олефиновый каучук, а также наполнитель;
1+4
где использующийся полибутадиен имеет вязкость по Муни (ML/100°C) не ниже, чем вязкость по Муни несмешиваемого с полибутадиеном диенового или олефинового каучука.
1+4
12. Способ получения резиновой смеси по п.11, в котором вязкость по Муни (ML/100°C) несмешиваемого с полибутадиеном диенового или олефинового каучука находится в диапазоне от 45 до 75.